REVENDICATIONS 1. Composition de maléates d'organoétain de poids moléculaire élevé telle qu'obtenue par la réaction d'un composant RA avec l'anhydride maléique, puis mise en contact du milieu réactionnel ainsi obtenu avec au moins un oxyde de dialkyl étain (R1)2 Sn = O ou avec au moins un chlorure d'alkylétain (R1)xSnCl4 étant donné que RA représente - soit un alcool ROH dans lequel R représente un radical hydrocarboné aliphatique, linéaire ou ramifié, ayant un nombre de carbone allant de 23 à 50, ou un mélange d'alcools primaires saturés de masse moléculaire moyenne en poids Mw allant de 340 à 718, et une polydispersité Mw/Mn voisine de 1, - soit un époxyalcane CnH2nO dans lequel n va de 23 à 50 ou un mélange d'époxyalcanes de masse moléculaire moyenne en poids Mw allant de 338 à 716 R1 représente un radical hydrocarboné aliphatique, linéaire ou ramifié, ayant un nombre d'atomes de carbone allant de 1 à 12, et de préférence égal à 1,4 ou 8, x est un nombre entier égal à lou 2. 2. Composition selon la revendication 1, caractérisée en ce que la réaction a lieu en présence d'un solvant. 3. Composition selon la revendication 2, caractérisée en ce qu'elle est préparée selon les étapes suivantes qui consistent à fondre en milieu solvant et en chauffant un composant RA, puis à ajouter au milieu ainsi obtenu, porté à une température au moins égale à 800C et, de préférence, comprise entre 900C et 1000C, l'anhydride maléique en une durée allant de 1 5 minutes à 1 heure, puis ensuite à ajouter un oxyde de dialkylétain (R1)2 Sn = O en une durée allant de 15 minutes à 90 minutes à à chauffer le milieu réactionnel ainsi obtenu à une température allant de 800C à 1200C et, de préférence, comprise entre 900C et 1000C pendant une durée allant de 1 5 minutes à 90 minutes et à éliminer l'eau formée ainsi que le solvant sous pression réduite à une température allant de 700C à 1200C et, de préférence, comprise entre 800C et 1000C. 4. Composition selon l'une des revendications 1 à 3, caractérisée en ce que le rapport molaire anhydride maléique/RA est au moins égal à 2 et, de préférence compris entre 2,5 et 4. 5. Composition selon l'une des revendications 1 à 3, caractérisée en ce que l'on utilise pour 1 mole d'anhydride maléique, au moins 0,50 mole d'oxyde de dialkylétain (R1)2Sn = 0 et, de préférence, une quantité allant de 0,75 mole à 0,85 mole. 6. Composition selon l'une des revendications 1 à 4, caractérisée en ce que le composé RA est un mélange d'alcools primaires saturés ayant une masse moléculaires moyenne en poids Mw allant de 375 à 700 et une polydispersité Mw/Mn voisine de 1 et, de préférence un mélange d'alcools ayant une masse Mw égale à 460 ou 550. 7. Composition selon l'une des revendications 1 à 4, caractérisée en ce que le composé RA est un mélange d'époxyalcanes CnH2nO ayant une masse moléculaire en poids Mw allant de 338 à 632 et, de préférence un mélange d'époxyalcanes ayant une masse Mw égale à 632. 8. Composition selon l'une des revendications selon 1 à 3 et 6, caractérisée en ce que l'oxyde de dialkylétain est l'oxyde de dibutylétain. 9. Composition selon la revendication 1, caractérisée en ce que l'on utilise un mélange de trichlorure de monoalkylétain R1SnC13 et de dichlorure de dialkylétain (R1)2SnCl2. 10. Composition selon l'une des revendications 1 à 9, caractérisée en ce que la réaction a lieu en présence d'eau. 11. Composition selon l'une des revendications 1 à 10, caractérisée en ce que l'on utilise, en outre, un costabilisant. 1 2. Composition selon la revendication 1 1 caractérisée en ce que le costabilisant est une zéolithe. 1 3. Procédé pour obtenir une composition de maléates d'organoétain de poids moléculaire élevé, caractérisé en ce que l'on fait réagir un composant RA avec l'anhydride maléique, puis que l'on met en contact le milieu réactionnel ainsi obtenu avec au moins un oxyde de dialkyl étain (R1)2 Sn = O ou avec au moins un chlorure d'alkylétain (R1 )xSnCl4.x, étant donné que RA représente - soit un alcool ROH dans lequel R représente un radical hydrocarboné aliphatique, linéaire ou ramifié, ayant un nombre de carbone allant de 23 à 50 ou un mélange d'alcools primaires saturés de masse moléculaire moyenne en poids Mw allant de 340 à 718, et une polydispersité Mw/Mn voisine de 1, - soit un époxyalcane CnH2nO dans lequel n va de 23 à 50 ou un mélange d'époxyalcanes de masse moléculaire moyenne en poids M w allant de 338 à 716; R1 représente un radical hydrocarboné aliphatique, linéaire ou ramifié, ayant un nombre d'atomes de carbone allant de 1 à 12, et de préférence égal à 1,4 ou 8, x est un nombre entier égal à 1 ou 2. 1 4. Procédé selon la revendication 13, caractérisé en ce que l'on opère en milieu solvant. 1 5. Procédé selon la revendication 14, caractérisé en ce que l'on dissout en milieu solvant et en chauffant, un composant RA, puis que l'on ajoute au milieu ainsi obtenu, porté à une température au moins égale à 800C et, de préférence, comprise entre 900C et 1000C, l'anhydride maléique en une durée allant de 1 5 minutes à 1 heure, puis ensuite que l'on ajoute un oxyde de dialkylétain (R1)2 Sn=O en une durée allant de 15 minutes à 90 minutes ; que l'on chauffe le milieu réactionnel ainsi obtenu à une température allant de 800C à 1 200C et, de préférence, comprise entre 900C et 1000C pendant une durée allant de 15 minutes à 90 minutes et que l'on élimine l'eau formée ainsi que le solvant sous presssion réduite à une température allant de 800C à 1 200C et, de préférence, comprise entre 900C et 1000C. 1 6. Procédé selon l'une des revendications 1 3 à 15, caractérisé en ce que le rapport molaire anhydride maléique/RA est au moins égal à 2 et, de préférence compris entre 2,5 et 4. 1 7. Procédé selon l'une des revendications 1 3 à 15, caractérisé en ce que l'on utilise pour 1 mole d'anhydride maléique, au moins 0,50 mole d'oxyde de dialkylétain (R1)2Sn = 0 et, de préférence, une quantité allant de 0,75 mole à 0,85 mole. 1 8. Procédé selon l'une des revendications 1 3 à 16, caractérisé en ce que le composé RA est un mélange d'alcools primaires saturés ayant une masse moléculaire moyenne en poids Mw allant de 375 à 700 et une polydispersité Mw/Mn voisine de 1 et, de préférence un mélange d'alcools ayant une masse Mw égale à 460 ou 550. 1 9. Procédé selon l'une des revendications 1 3 à 16, caractérisé en ce que le composé RA est un mélange d'époxyalcanes CnH2nO ayant une masse moléculaire en poids Mw allant de 338 à 632 et, de préférence un mélange d'époxyalcanes ayant une masse Mw égale à 632. 20. Procédé selon l'une des revendications 1 3 à 1 5 et 17, caractérisé en ce que l'oxyde de dialkylétain est l'oxyde de dibutylétain. 21. Procédé selon la revendication 13, caractérisé en ce que l'on opère avec un mélange de trichlorure de monoalkylétain R1SnCI3 et de dichlorure de dialkylétain (R1)2SnCl2. 22. Procédé selon l'une des revendications 13 à 21, caractérisé en ce que l'on opère en présence d'eau. 23. Procédé selon l'une des revendications 13 à 22, caractérisé en ce que l'on opère en présence d'un costabilisant. 24. Procédé selon la revendication 23, caractérisé en ce que le costabilisant est une zéolithe. 25. Composition de polymère thermoplastique stabilisée et lubrifiée renfermant une composition de maléates d'organoétain de poids moléculaire élevé selon l'une des revendications 1 à 1 2. 26. Composition selon la revendication 25, caractérisé en ce que le polymère thermoplastique est un homo- ou copolymère du chlorure de vinyle. 27. Article rigide extrudé compact, caractérisé en ce qu'il est formé à partir d'une composition de polymère thermoplastique selon l'une des revendications 25 et 26.